【手続補正書】
【提出日】平成16年11月8日(2004.11.8)
【手続補正１】
【補正対象書類名】明細書
【補正対象項目名】請求項１
【補正方法】変更
【補正の内容】
【請求項１】
不飽和ジカルボン酸モノアルキルエステル共重合アクリル系エラストマー100重量部、ジアミン化合物加硫剤0.1〜5重量部、グアニジン化合物加硫促進剤0.1〜10重量部およびベンゾチアゾリルスルフェンアミド系化合物加硫促進剤0.1〜3重量部を含有してなるアクリル系エラストマー組成物。
【手続補正２】
【補正対象書類名】明細書
【補正対象項目名】００１０
【補正方法】変更
【補正の内容】
【００１０】
【課題を解決するための手段】
かかる本発明の目的は、不飽和ジカルボン酸モノアルキルエステル共重合アクリル系エラストマー100重量部、ジアミン化合物加硫剤0.1〜5重量部、グアニジン化合物加硫促進剤0.1〜10重量部およびベンゾチアゾリルスルフェンアミド系化合物加硫促進剤0.1〜3重量部を含有するアクリル系エラストマー組成物によって達成される。
【手続補正３】
【補正対象書類名】明細書
【補正対象項目名】００２０
【補正方法】変更
【補正の内容】
【００２０】
他方の加硫促進剤であるベンゾチアゾリルスルフェンアミド化合物としては、例えばN-シクロヘキシル-2-ベンゾチアゾリルスルフェンアミド、N-第3ブチル-2-ベンゾチアゾリルスルフェンアミド、N-オキシジエチレン-2-ベンゾチアゾリルスルフェンアミド、N,N-ジシクロヘキシル-2-ベンゾチアゾリルスルフェンアミド等が用いられ、好ましくはN-シクロヘキシル-2-ベンゾチアゾリルスルフェンアミド、N-オキシエチレン-2-ベンゾチアゾリルスルフェンアミドが用いられる。これらのベンゾチアゾリルスルフェンアミド化合物の少くとも一種は、不飽和ジカルボン酸モノアルキルエステル共重合アクリルエラストマー100重量部当り約0.1〜3重量部、好ましくは約0.3〜2重量部の割合で用いられる。この割合がこれより少ないとスコーチ安定性改善効果が得られず、一方これ以上の割合で用いられると圧縮永久歪特性が低下するようになる。
【手続補正４】
【補正対象書類名】明細書
【補正対象項目名】００３９
【補正方法】変更
【補正の内容】
【００３９】
以上の各実施例および比較例での測定結果は、次の表1に示される。
表１
ムーニースコーチ(125℃)         圧縮永久歪(%)    
例       MLmin(pts)    t5  (分)     シート     Oリング  
実施例 1          47           13                 9           12
〃   2          46           17.2              10           16
〃   3          43           34.3              12           17
比較例 1          43           46.5              29           25
〃   2          50            7.9               8           13
実施例 4          46           12.8               9           12
〃   5          46           18.4               9           13
〃   6          47           14.5               9           12
〃   7          47           12.2               8           14
〃   8          41           12.9               9           15
〃   9          57           11.5               8           13
〃  10          56           11                 8           15
〃  11          51           10                15           18
比較例 3          72            3.2              18           20
実施例12          48           11.1              14           17
比較例 4          49            7.7              15           20
実施例13                       10.2              18           22
比較例 5          48            3.9              20           26
実施例14          48           20.9              17           19
比較例 6          42           12.5              19           35
〃   7          46           10.2              22           41
〃   8          37           12.2              27           50
【手続補正５】
【補正対象書類名】明細書
【補正対象項目名】００４２
【補正方法】変更
【補正の内容】
【００４２】
参考例15〜17
次の表4に示されるような割合の単量体混合物100部を用い、参考例1と同様の共重合反応を行ない、モノエチルフマレート共重合アクリルエラストマー(アクリルエラストマーO〜Q)を得た。
表４
参考例         
15   16    17 
[単量体混合物:部]
エチルアクリレート                     41        40      45.9
n-ブチルアクリレート                   33        33        30
2-メトキシエチルアクリレート           20        20        20
スチレン                                3
アクリロニトリル                                  4
ネオペンチルグリコールジアクリレート                      0.1
モノエチルフマレート                    3         3         4
[アクリルエラストマー]
略号 O P Q
【手続補正６】
【補正対象書類名】明細書
【補正対象項目名】００４３
【補正方法】変更
【補正の内容】
【００４３】
実施例15〜28
アクリルエラストマーB〜G、J〜NおよびO〜Q 100部に、
ステアリン酸                                           1部
4,4′-ビス(α,α-ジメチルベンジル)ジフェニルアミン     2部
FEFカーボンブラック                                   60部
4,4′-ジアミノジフェニルエーテル                       1部
ジ-o-トリルグアニジン                                3.5部
N-シクロヘキシル-2-ベンゾチアゾリルスルフェンアミド    1部
を添加し、実施例1と同様に混練、加硫および測定を行った。